(57)【特許請求の範囲】
【請求項１】
少なくとも導電性粉末と、非ガラス質の無機酸化物と、有機ビヒクルとを含有した導電性ペーストを作製する導電性ペースト作製工程と、
非晶質のガラス成分を含有したセラミック材料を成形加工して成形体を作製する成形体作製工程と、
前記導電性ペーストを前記成形体の表面に塗布して導電膜を形成する導電膜形成工程と、
焼成後に電極となる前記導電膜と焼成後にセラミック層となる前記成形体とを同時焼成し、前記ガラス成分と前記無機酸化物とを反応させ、前記電極と前記セラミック層との間に反応層を形成する焼成工程とを含み、
前記無機酸化物の塩基度Ｂ１と前記ガラス成分の塩基度Ｂ２との塩基度差ΔＢが、
０．０２≦ΔＢ≦１．３３
を満足すると共に、
前記ガラス成分の塩基度Ｂ２は、０．１１〜０．１４であることを特徴とするセラミック電子部品の製造方法。
【請求項２】
前記塩基度差ΔＢが、
０．０２≦ΔＢ≦０．５３
を満足することを特徴とする請求項１記載のセラミック電子部品の製造方法。
【請求項３】
前記導電性粉末を前記無機酸化物で被覆することを特徴とする請求項１又は請求項２記載のセラミック電子部品の製造方法。
【請求項４】
前記無機酸化物の体積含有量は、前記導電性粉末１００体積部に対し、１．５〜３０体積部であることを特徴とする請求項１又は請求項２記載のセラミック電子部品の製造方法。
【請求項５】
前記無機酸化物の体積含有量は、前記導電性粉末１００体積部に対し、１．５〜５体積部であることを特徴とする請求項４記載のセラミック電子部品の製造方法。
【請求項６】
前記導電性ペーストにガラス成分を添加すると共に、前記ガラス成分の添加量は、前記無機酸化物に対し、体積比率で０．１５〜０．４０であることを特徴とする請求項１乃至請求項５のいずれかに記載のセラミック電子部品の製造方法。
【請求項７】
少なくとも導電性粉末と非ガラス質の無機酸化物を含有した電極が、非晶質のガラス成分を含有したセラミック層の表面に形成されたセラミック電子部品において、
前記セラミック層と前記電極との間に反応層が形成されると共に、
前記無機酸化物の塩基度Ｂ１と前記ガラス成分の塩基度Ｂ２との塩基度差ΔＢが、
０．０２≦ΔＢ≦１．３３
を満足すると共に、
前記ガラス成分の塩基度Ｂ２は、０．１１〜０．１４であることを特徴とするセラミック電子部品。
【請求項８】
前記塩基度差ΔＢが、
０．０２≦ΔＢ≦０．５３
を満足することを特徴とする請求項７記載のセラミック電子部品。
【請求項９】
前記電極の厚みＴ１に対する前記反応層の厚みＴ２は、０．０６〜０．７８であることを特徴とする請求項７又は請求項８記載のセラミック電子部品。
【請求項１０】
前記電極の厚みＴ１に対する前記反応層の厚みＴ２は、０．０６〜０．６５であることを特徴とする請求項９記載のセラミック電子部品。
【請求項１１】
複数の前記セラミック層が積層されてセラミック素体を形成し、内部電極が前記セラミック素体に埋設されていることを特徴とする請求項７乃至請求項１０記載のセラミック電子部品。
【請求項１２】
前記電極の表面にめっき皮膜が形成されていることを特徴とする請求項７乃至請求項１１のいずれかに記載のセラミック電子部品。
【発明の詳細な説明】
【技術分野】
【０００１】
本発明はセラミック電子部品の製造方法、及びセラミック電子部品に関し、より詳しくは導電膜とセラミック成形体とを同時焼成して得られる多層セラミック基板等のセラミック電子部品の製造方法、及びこの製造方法を使用して製造されたセラミック電子部品に関する。
【背景技術】
【０００２】
電子機器等の分野では、各種電子部品が基板実装されるが、その中でも多層セラミック基板は、小型軽量化や多機能化等の要請に応えることができ、かつ信頼性も良好であることから、今日では広く実用化されている。
【０００３】
この種の多層セラミック基板は、セラミック素体に内部電極が埋設されると共に、セラミック素体の表面に外部電極が形成され、コンデンサや抵抗体等の各種電子部品を一体的に組み込むことにより、高密度実装が可能となる。
【０００４】
上記多層セラミック基板は、導電膜の形成された複数のセラミックグリーンシートを積層して積層成形体を作製し、さらに積層成形体の表面に導電膜を形成し、導電膜と積層成形体とを同時焼成して作製することができる。また、焼成して得られた表面電極の表面にはＮｉ−Ｐ皮膜やＡｕ皮膜等がめっき形成され、これにより外部電極が形成される。
【０００５】
ところで、上記多層セラミック基板では、表面電極とセラミック層との界面における接合強度が脆弱であると、落下等により損傷するおそれがあり、このため強固な接合強度を有することが求められる。
【０００６】
例えば、特許文献１には、ガラスセラミックより導体金属の方が低温で焼成収縮する導体金属／ガラスセラミック回路基板において、前記ガラスセラミックのガラス中に微量溶け込むことによって、前記導体金属が焼結緻密化するより低温で前記導体金属中に流動できる程度の軟化点を有する低融点ガラス層を導体金属／ガラスセラミック界面に形成し得る物質を、前記導体金属に添加した導体ペーストで形成した導体層を有する回路基板が提案されている。
【０００７】
また、特許文献１には、導体ペーストに添加される微量添加物は、ガラス中でＮａ２ＯとなるようなＮａ塩であり、低融点ガラスがＮａ２Ｏ及びＫ２Ｏを含有する点が開示されている。
【０００８】
この特許文献１では、導体ペーストに微量添加した物質が、導体金属とガラスセラミックとの界面でガラスセラミックのガラス中に微量溶け込むことによって、低融点ガラス層を形成し、この低融点ガラスが、導体金属が焼結緻密化するよりも低温で導体金属中に流動し、微細で入り組んだアンカを形成し、これにより、接合強度を向上させている。
【０００９】
また、特許文献２には、セラミック基板層中のセラミック成分と表面導体中のガラス成分とが反応することにより形成された反応層が、セラミック基板層と表面導体の界面に析出した多層セラミック基板が提案されている。
【００１０】
特許文献２には、表面導体と接するセラミック基板層がＡｌ２Ｏ３をフィラー成分とするガラスセラミックスにより形成されると共に、表面導体はガラス成分としてＺｎを含み、反応層としてＺｎＡｌ２Ｏ４を含む点が開示されている。
【００１１】
この特許文献２では、ガラスセラミック中にＡｌ２Ｏ３フィラーを添加し、導体中にＺｎＯを含むＺｎ系ガラスを添加してＺｎＡｌ２Ｏ４を界面に形成し、セラミック基板層中のセラミック成分と表面導体中のガラス成分とを反応させることで、セラミック基板層と表面導体との接着強度を確保し、かつセラミック基板層と表面導体の界面に反応層を形成することで、経時後（ＰＣＴ後）にも十分な接着強度を維持できるようにしている。
【先行技術文献】
【特許文献】
【００１２】
【特許文献１】特開平９−１９１０６３号公報（請求項２、５、段落番号〔００２９〕等）
【特許文献２】特開２００８−１６６３０７号公報（請求項１、２、段落番号〔００１１〕）
【発明の概要】
【発明が解決しようとする課題】
【００１３】
セラミック電子部品の技術分野では、微細構造の形成が接合強度の向上に繋がることが知られており、斯かる微細構造を形成するために、様々な材料の添加が検討されている。
【００１４】
また、非晶質のガラス成分を含有したガラスセラミックでは、ガラス成分が異なると、同一の添加剤を使用しても微細構造を形成することができない場合があり、したがって、微細構造の形成のためにはガラスセラミックと添加剤との関係が重要となる。
【００１５】
例えば、上述した特許文献１では、添加剤としてＮａ塩やＫ塩等のアルカリ金属塩を使用しているが、これらアルカリ金属塩の場合、Ｂａ−Ｓｉ−Ａｌ系のガラスセラミックを使用すると、ガラスセラミックとアルカリ金属塩とが必要以上に過剰に反応し（以下、このように必要以上に過剰に反応する現象を、「過剰反応」という。）、基板の割れや反りが生じたり、セラミックに気泡が発生し、所望の多層セラミック基板を得ることができなくなる。
【００１６】
すなわち、Ｎａ２ＯやＫ２Ｏ等のアルカリ金属酸化物は、酸素供与性が非常に大きいため、ガラスセラミックのガラス成分と過剰に反応し、このためガラスセラミックの表面に多数の気泡が生成したり、ガラス成分が析出して誘電性等の物性を変化させるおそれがある。また、ガラスセラミックとアルカリ金属酸化物との過剰な反応により、基板に割れや反りが生じるおそれもある。
【００１７】
しかも、特許文献１の多層セラミック基板では、表面電極とセラミック層との界面に形成された低融点ガラス層にアルカリ金属が含有されることから、めっき液耐性が低下し、微細構造の低融点ガラス層がめっき液中に溶出するおそれがある。そしてその結果、強度低下を招いたり、低融点ガラス層の溶出により形成された隙間をめっき液が通過して内部電極にまで浸透し、はんだ爆ぜや特性劣化等を招くおそれがある。
【００１８】
また、特許文献１では、新たに低融点ガラス層を生成させて微細構造を形成しているため、非晶質のガラス成分が増加し、多層セラミック基板の強度劣化を招くおそれがある。また、アルカリ金属によるガラスの低融点化によって低粘度化するため、焼成時には導電膜中のガラス成分の流動性が増し、このため電極表面に多量のガラス成分が浮き出てしまうおそれがある。そして、このように電極表面に多量のガラス成分が浮き出てしまうと、めっき付き性も低下し、実装時にはんだ接合性の低下を招くおそれがある。
【００１９】
また、特許文献２では、ガラスセラミックと表面導体との間に反応層を形成しているが、表面導体中に添加されたＺｎ系ガラスフリットは融点が低いため、全てのＺｎ系ガラスフリットがセラミック基板層と表面導体の界面にまで移動するとは限らず、それどころか大部分のＺｎ系ガラスフリットが表層部分に移動し電極表面に浮き出てしまうおそれがある。そして、このように焼結後に多量のガラス成分が電極表面に浮き出てしまうと、特許文献１と同様、めっき付け性が低下し、はんだ接合性の低下を招くおそれがある。
【００２０】
また、特許文献２では、表面電極（表面導体）中にガラスフリットを添加しているが、外気に直接晒される表面電極では、めっき付き性の不良を招きやすいガラス成分の添加を避けるのが望ましい。
【００２１】
本発明はこのような事情に鑑みなされたものであって、電極とセラミック層との接合強度を向上させることができ、かつ基板割れ等を招くこともなく、良好なめっき付き性を確保できるセラミック電子部品の製造方法及びセラミック電子部品を提供することを目的とする。
【課題を解決するための手段】
【００２２】
非ガラス質の無機酸化物を含有した導電膜と、非晶質のガラス成分を含有したセラミックグリーンシートとを同時焼成すると、無機酸化物とガラス成分とが反応して反応層を形成することができる。
【００２３】
この反応層の形成には、非ガラス質の無機酸化物の塩基度Ｂ１と非晶質のガラス成分の塩基度Ｂ２との塩基度差ΔＢが深く関係する。すなわち、塩基度差ΔＢが小さすぎると反応層は形成されず、したがって塩基度差ΔＢが大きいほど反応層は形成されやすい。一方、塩基度差ΔＢが過度に大きくなると、無機酸化物とガラス成分との間で過剰反応が生じ、基板割れや電極表面へのガラス浮き量の増加を招くおそれがある。
【００２４】
そこで、本発明者らは、過剰反応を生じず、かつ十分な接合強度を有する反応層を得るべく鋭意研究を行なったところ、非晶質のガラス成分の塩基度Ｂ２を０．１１〜０．１４の範囲とし、前記塩基度差ΔＢを０．０２〜１．３３の範囲に制御することにより、過剰反応を抑制して所望の反応層を形成することができるという知見を得た。
【００２５】
そしてこれにより基板割れ等を招くこともなく、良好なめっき付き性を確保することができ、かつ表面電極とセラミック層との接合強度を向上させることのできることが分かった。
【００２６】
本発明はこのような知見に基づきなされたものであって、本発明に係るセラミック電子部品の製造方法は、少なくとも導電性粉末と、非ガラス質の無機酸化物と、有機ビヒクルとを含有した導電性ペーストを作製する導電性ペースト作製工程と、非晶質のガラス成分を含有したセラミック材料を成形加工して成形体を作製する成形体作製工程と、前記導電性ペーストを前記成形体の表面に塗布して導電膜を形成する導電膜形成工程と、焼成後に電極となる前記導電膜と焼成後にセラミック層となる前記成形体とを同時焼成し、前記ガラス成分と前記無機酸化物とを反応させ、前記電極と前記セラミック層との間に反応層を形成する焼成工程とを含み、前記無機酸化物の塩基度Ｂ１と前記ガラス成分の塩基度Ｂ２との塩基度差ΔＢが、０．０２≦ΔＢ≦１．３３を満足すると共に、前記ガラス成分の塩基度Ｂ２は、０．１１〜０．１４であることを特徴としている。
【００２７】
また、本発明のセラミック電子部品の製造方法は、前記塩基度差ΔＢが、０．０２≦ΔＢ≦０．５３を満足するのが好ましい。
【００２８】
また、本発明のセラミック電子部品の製造方法は、前記導電性粉末を前記無機酸化物で被覆するのが好ましい。
【００２９】
さらに、本発明のセラミック電子部品の製造方法は、前記無機酸化物の体積含有量は、前記導電性粉末１００体積部に対し１．５〜３０体積部であるのが好ましい。
【００３０】
また、本発明のセラミック電子部品の製造方法は、前記無機酸化物の体積含有量は、前記導電性粉末１００体積部に対し１．５〜５体積部であることを特徴とするのが好ましい。
【００３１】
また、本発明のセラミック電子部品の製造方法は、前記導電性ペーストにガラス成分を添加すると共に、前記ガラス成分の添加量は、前記無機酸化物に対し、体積比率で０．１５〜０．４０であるのが好ましい。
【００３２】
また、本発明に係るセラミック電子部品は、少なくとも導電性粉末と非ガラス質の無機酸化物を含有した電極が、非晶質のガラス成分を含有したセラミック層の表面に形成されたセラミック電子部品において、前記セラミック層と前記電極との間に反応層が形成されると共に、前記無機酸化物の塩基度Ｂ１と前記ガラス成分の塩基度Ｂ２との塩基度差ΔＢが、０．０２≦ΔＢ≦１．３３を満足すると共に、前記ガラス成分の塩基度Ｂ２は、０．１１〜０．１４であることを特徴としている。
【００３３】
また、本発明のセラミック電子部品は、前記塩基度差ΔＢが、０．０２≦ΔＢ≦０．５３を満足するのが好ましい。
【００３４】
さらに、本発明のセラミック電子部品は、前記電極の厚みＴ１に対する前記反応層の厚みＴ２は、０．０６〜０．７８であるのが好ましい。
【００３５】
また、本発明のセラミック電子部品は、前記電極の厚みＴ１に対する前記反応層の厚みＴ２は、０．０６〜０．６５であるのが好ましい。
【００３６】
また、本発明のセラミック電子部品は、複数の前記セラミック層が積層されてセラミック素体を形成し、内部電極が前記セラミック素体に埋設されているのが好ましい。
【００３７】
また、本発明のセラミック電子部品は、前記表面電極の表面にめっき皮膜が形成されているのが好ましい。
【発明の効果】
【００３８】
上記セラミック電子部品の製造方法、及びセラミック電子部品によれば、非ガラス質の無機酸化物の塩基度Ｂ１と非晶質のガラス成分の塩基度Ｂ２との塩基度差ΔＢが、０．０２≦ΔＢ≦１．３３（好ましくは、０．０２≦ΔＢ≦０．５３）を満足すると共に、前記ガラス成分の塩基度Ｂ２は、０．１１〜０．１４であるので、無機酸化物とガラス成分との間で生じる過剰反応を阻止することができ、過剰反応に起因した基板割れが生じるのを回避することができる。
【００３９】
そして、このように過剰反応が生じることなく、セラミック層中のガラス成分と非ガラス質の無機酸化物とが界面で反応することから、所望の反応層を形成することができ、これにより接合強度の向上を図ることができる。
【００４０】
また、導電性ペースト中には、ガラス成分を意図的に添加せずに非ガラス質の無機酸化物を含有させているので、電極表面にガラス成分が浮き出すのを極力回避することができ、これにより良好なめっき付き性を確保することが可能となる。
【００４１】
また、前記無機酸化物の体積含有量は、前記導電性粉末１００体積部に対し１．５〜３０体積部（好ましくは１．５〜５体積部）であるので、導電性粉末を無機酸化物で被覆できない場合であっても、焼結を阻害することなく、所望の反応層を形成することが可能となる。
【００４２】
さらに、前記導電性ペーストにガラス成分を添加する場合は、前記ガラス成分の添加量は、前記無機酸化物に対し、体積比率で０．１５〜０．４０としているので、接合強度やめっき付き性を低下させることなく電極緻密性を向上させることが可能となる。
【００４３】
また、前記電極の厚みＴ１に対する前記反応層の厚みＴ２は、０．０６〜０．７８（好ましくは、０．０６〜０．６５）であるので、過剰反応により反応層の厚みＴ２が過度に厚くなるのを回避することができ、電極表面にガラス成分が浮き出るのを効果的に防止することができる。そしてこれにより、めっき付き性の劣化を招くことなく十分な接合強度を得ることが可能となる。
【００４４】
また、導電性粉末を前記無機酸化物で被覆するので、無機酸化物を電極中に効果的に分散させることができ、これにより焼成時におけるガラス成分と無機酸化物との濡れ性が向上し、反応層をより均一に生成させることが可能となる。
【００４５】
また、複数の前記セラミック層が積層されてセラミック素体を形成し、内部電極が前記セラミック素体に埋設されているので、セラミック層と電極との間の接合強度やめっき付き性が良好で、基板割れ等の生じることのない高品質の多層セラミック基板を得ることができる。
【００４６】
また、前記電極の表面にめっき皮膜が形成されているので、電極とセラミック層との接合強度が良好で、はんだ不濡れが抑制されためっき付き性の良好な各種セラミック電子部品を得ることができる。
【図面の簡単な説明】
【００４７】
【図１】本発明に係るセラミック電子部品としての多層セラミック基板の一実施の形態を示す断面図である。
【図２】図１の要部断面図である。
【図３】実施例における接合強度の測定方法を説明するための試料の斜視図である。
【図４】実施例における塩基度差ΔＢと接合強度との関係を示す図である。
【発明を実施するための形態】
【００４８】
次に、本発明の実施の形態を詳説する。
【００４９】
図１は本発明に係るセラミック電子部品としての多層セラミック基板の一実施の形態を示す断面図であって、該多層セラミック基板は、複数のセラミック層（第１〜第５のセラミック層１ａ〜１ｅ）が積層されてセラミック素体６を形成している。
【００５０】
セラミック素体６の表面には外部電極４（４ａ〜４ｃ）が形成されると共に、該セラミック素体６の内部には所定パターンの内部電極３（３ａ〜３ｈ）が埋設されており、ビアホール５（５ａ〜５ｋ）を介して各内部電極間３、又は内部電極３と外部電極４とが電気的に接続されている。そして、本実施の形態では、第４のセラミック層１ｄを介して内部電極３ｇと内部電極３ｅとが対向状に配されてコンデンサ部を形成し、外部電極４ｃ及び内部電極３ｈ、３ｆ、３ｄ、３ｂはビアホール５ｋ、５ｇ、５ｅ、５ｃを介して電気的に接続されインダクタ部を形成している。
【００５１】
また、外部電極４は、図２に示すように、表面電極７の表面にはＮｉ−Ｐ皮膜等の第１のめっき皮膜９がめっき形成され、さらに第１のめっき皮膜９の表面にはＡｕ皮膜等の第２のめっき皮膜１０が形成されている。そして、表面電極７と第５のセラミック層１ｅとの間には反応層８が形成されている。
【００５２】
セラミック素体６（第１〜第５のセラミック層１ａ〜１ｅ）は、非晶質のガラス成分を含有した低温焼結可能なＬＴＣＣ（Low Temperature Co-fired Ceramics：低温同時焼成セラミック）で形成されている。
【００５３】
また、表面電極７は、Ａｇ、Ｃｕ等の導電性粉末の他、前記ガラス成分の塩基度Ｂ２との差、すなわち塩基度差ΔＢが下記数式（１）を満足するような塩基度Ｂ１を有する非ガラス質の無機酸化物を含有している。
【００５４】
０．０２≦ΔＢ（＝Ｂ１−Ｂ２）≦１．３３    …（１）
【００５５】
導電性ペースト中に非ガラス質の無機酸化物を含有させることにより、焼成時に無機酸化物とセラミック材料に含まれるガラス成分とが反応し、反応層８を形成して表面電極７とセラミック層１ｅとの接合強度を向上させる可能である。
【００５６】
この反応層８の形成には、無機酸化物の塩基度Ｂ１とガラス成分の塩基度Ｂ２との塩基度差ΔＢが深く関係する。
【００５７】
すなわち、ルイスの酸・塩基理論によると、酸とは電子対受容体と定義され、塩基とは電子対供与体と定義される。そして、供与される電子は酸素を過剰に有する電子を意味することから、塩基度Ｂは酸素供与能力を示す尺度と考えられる。
【００５８】
塩基度差ΔＢが０．０２未満になると、無機酸化物の酸素供与能力が低く、ガラス成分と無機酸化物との反応において、酸素が無機酸化物から非晶質のガラス成分に供与されるか、又は非晶質のガラス成分から無機酸化物に供与されるかによって無機酸化物がセラミック層を引き付ける力が変動し、所望の反応層８を形成するのが困難となる。
【００５９】
したがって、塩基度差ΔＢが大きいほど反応層８は形成され易く、接合強度を向上させることができると考えられる。
【００６０】
しかしながら、塩基度差ΔＢが１．３３を超えて大きくなると、無機酸化物の酸素供与能力が過度に大きくなって無機酸化物のガラス成分を引き付ける力が増大し、その結果、無機酸化物とガラス成分とが過剰反応し、多層セラミック基板に割れや反りが発生するおそれがある。しかも、この過剰反応により表面電極７の表層面にガラス成分が浮き出してしまい、めっき付き性の低下を招くおそれがある。
【００６１】
これに対し塩基度差ΔＢが０．０２〜１．３３の範囲にある場合は、酸素供与能力の大きな無機酸化物が表面電極７中に存在し、該無機酸化物が流動性を有する非晶質のガラス成分を引き付ける。そして、これによりガラス成分は界面に移動して反応層８を形成し、基板割れやめっき付き性不良を招くことなく接合強度を向上させることが可能となる。
【００６２】
そこで、本実施の形態では、無機酸化物の塩基度Ｂ１とガラス成分の塩基度Ｂ２との塩基度差ΔＢが０．０２〜１．３３となるように制御している。また、より良好なめっき付き性を確保する観点からは、過剰反応をより一層抑制するのが望ましく、そのためには塩基度差ΔＢは０．０２〜０．５３がより好ましい。
【００６３】
尚、無機酸化物及びガラス成分の塩基度Ｂは、以下のような方法で算出することができる。
【００６４】
無機酸化物ＭｉＯにおけるＭｉ−Ｏ間の結合力は、数式（２）に示すように、陽イオンＭ+iと酸素イオンＯ2-との間の引力Ａｉで表わすことができる。
【００６５】
Ａｉ＝Ｚｉ・ＺＯ／（ｒｉ＋ｒｏ）２…（２）
【００６６】
ここで、Ｚｉは陽イオンの価数、ＺＯは酸素イオンの価数、ｒｉは陽イオンのイオン半径（Å）、ｒｏは酸素イオンのイオン半径（Å）である。酸素イオンの価数ＺＯは２であり、酸素イオンのイオン半径ｒｏは１．４Åであるから、数式（２）は数式（３）に示すようになる。
【００６７】
Ａｉ＝２Ｚｉ／（ｒｉ＋１．４）２…（３）
【００６８】
また、無機酸化物ＭｉＯの酸素供与能力Ｂi0は、数式（４）に示すように、前記引力Ａｉの逆数で表わされる。
【００６９】
Ｂi0＝１／Ａｉ  …（４）
【００７０】
そして、数式（５）に示すように、ＣａＯとＳｉＯ２の各酸素供与能力ＢSiO20、ＢCaO0で無機酸化物ＭｉＯの酸素供与能力Ｂi0を指標化し、これにより塩基度Ｂｉを求めることができる。
【００７１】
Ｂｉ＝(Ｂi0-ＢSiO20)／(ＢCaO0-ＢSiO20)  …（５）
【００７２】
したがって、導電性ペースト中に１種類の無機酸化物のみを含む場合は、当該無機酸化物の塩基度Ｂｉが、求める塩基度Ｂ（＝Ｂ１）ということになる。
【００７３】
例えば、非ガラス質の無機酸化物としてＴｉＯ２を使用する場合は、Ｔｉのイオン半径は０．６８Å、価数は４であるから、Ｔｉ4+とＯ2-との間の引力Ａｉは、１．８５（＝２×４／（０．６８＋１．４）２）となり、酸素供与能力Ｂi0は０．５４（＝１／１．８５）となる。同様にＳｉのイオン半径は０．４２Å、価数は４であるから、Ｓｉ4+とＯ2-との間の引力ＡSiO2は、２．４２（＝２×４／（０．４２＋１．４）２）となり、酸素供与能力ＢSiO20は０．４１（＝１／２．４２）となる。また、Ｃａのイオン半径は０．９９Å、価数は２であるから、Ｃａ2+とＯ2-との間の引力ＡCaOは、０．７０（＝２×２／（０．９９＋１．４）２）となり、酸素供与能力ＢＣaＯ0は１．４３（＝１／０．７０）となる。そして、これらの数値を数式（５）に代入し、ＴｉＯ２の塩基度Ｂｉ（＝Ｂ１）を求めると、０．１３（＝（０．５４−０．４１）／（１．４３−０．４１））となる。
【００７４】
また、Ｂａ―Ａｌ−Ｓｉ系ガラス成分のように、複数種のガラス成分を含有する場合は、数式（６）で示すように、各ガラス成分の陽イオン分率ｎｉに塩基度Ｂｉを乗算したものの総和が塩基度Ｂ（＝Ｂ２）となる。そして、ガラス成分の塩基度Ｂ２を０．１１〜０．１４の範囲とすることにより、塩基度差ΔＢを上記数式（１）の範囲に容易に調整することができる。
【００７５】
Ｂ＝Σｎｉ・Ｂｉ    …（６）
【００７６】
また、本実施の形態では、表面電極７の電極厚みＴ２に対する反応層８の厚み、すなわち反応層比率Ｔ２／Ｔ１が０．０６〜０．７８とされている。
【００７７】
反応層比率Ｔ２／Ｔ１が０．０６未満になると反応層８の厚みＴ２が薄いため、所望の接合強度を得るほどの反応層８を形成することができなくなる。一方、反応層比率Ｔ２／Ｔ１が０．７８を超えると、表面電極７の厚みＴ１が薄くなり、このため第５のセラミック層１ｅから反応層８に移動したガラス成分が表面電極７の表層面に浮き出てしまい、めっき付き性の低下を招くおそれがある。
【００７８】
そこで、本実施の形態では、反応層比率Ｔ２／Ｔ１は０．０６〜０．７８、好ましくは０．０６〜０．６５に制御している。
【００７９】
尚、塩基度差ΔＢを数式（１）の範囲とすることにより、反応層比率Ｔ２／Ｔ１は、上記範囲に制御することができる。
【００８０】
次に、上記多層セラミック基板の製造方法を説明する。
【００８１】
まず、表面電極用導電性ペーストを以下の方法で作製する。
【００８２】
すなわち、導電性粉末と非ガラス質の無機酸化物を用意する。ここで、導電性粉末としては、特に限定されるものではなく、例えばＣｕ、Ｎｉ、Ａｇ、Ｐｄ、Ｐｔやこれらの合金を必要に応じて使用することができる。
【００８３】
また、非ガラス質の無機酸化物についても、使用するガラスセラミックの塩基度Ｂ２に対し塩基度差ΔＢが０．０２〜１．３３、好ましくは０．０２〜０．５３となるような非ガラス質の無機酸化物を使用することができ、例えば、ＴｉＯ２、ＺｒＯ２、Ａｌ２Ｏ３、ＭｇＯ、ＢａＯ等を適宜使用することができる。
【００８４】
次に、前記導電性粉末を前記無機酸化物で被覆する。この被覆形成方法も特に限定されるものではなく、例えば、メカノケミカル法を使用して形成することができる。すなわち、導電性粉末及び無機酸化物を混合し、衝撃、剪断、ずり応力、摩擦などの機械的エネルギーを加え、局所的に生じる高い機械的エネルギーを利用し、導電性粉末と無機酸化物とを界面で強固に結合させ、これにより導電性粉末を無機酸化物で被覆することができる。
【００８５】
次いで、有機バインダと有機溶剤とを含有した有機ビヒクルを作製する。
【００８６】
ここで、有機バインダとしては、特に限定されるものではなく、例えば、エトセル樹脂、アルキド樹脂、エチルセルロース樹脂、アクリル樹脂、ブチラール樹脂等を使用することができる。また、有機溶剤としても、特に限定されるものではなく、例えば、ターピネオール、テトラリン、ブチルカルビトール等を使用することができる。また、有機バインダと有機溶剤の配合比率は、例えば、体積比率で１〜３：７〜９となるように調製される。
【００８７】
次いで、無機酸化物で被覆された導電性粉末と有機ビヒクルの比率が体積％で、例えば３０：７０となるように三本ロールミルを使用して混練・分散させ、これにより表面電極用導電性ペーストを作製する。
【００８８】
このように導電性粉末を無機酸化物で被覆することにより、無機酸化物を導電性ペースト中に効果的に分散させることができ、これにより焼成時にガラスセラミック中のガラス成分と無機酸化物との濡れ性が向上し、反応層８をより均一に生成させることが可能となる。
【００８９】
次に、ガラス成分を含有した複数枚のＬＴＣＣ用セラミックグリーンシートを用意する。ここで、ガラス成分としては、表面電極用導電性ペーストに含有される非ガラス質の無機酸化物と焼成処理中に過剰反応を生じないものであれば、特に限定されるものではなく、例えば、Ｂａ−Ａｌ−Ｓｉ系等を使用することができる。
【００９０】
次いで、このセラミックグリーンシートの所定箇所に必要に応じてビアホールを形成する。次いで、別途作製した内部電極用導電性ペーストを使用し、第１〜第４のセラミックグリーンシート上にスクリーン印刷して内部電極用導電膜を形成し、さらに表面電極用導電性ペーストを使用し、第５のセラミックグリーンシートの表面に表面電極用導電膜を形成し、その後第１〜第５のセラミックグリーンシートを積層し、圧着し、表面電極用導電膜が形成された積層成形体を作製する。
【００９１】
次いで、例えば、Ｎ２−Ｈ２−Ｈ２Ｏガスで雰囲気調整された焼成炉内で、最高温度９５０〜１０５０℃でもって前記積層成形体を２〜３時間焼成し、これによりセラミックグリーンシートと導電膜とを同時焼成し、表面電極７が形成されたセラミック素体６を作製する。そしてこの焼成時に積層成形体に含まれるガラス成分と最上層の導電膜に含まれる非ガラス質の無機酸化物とが反応し、反応層比率Ｔ２／Ｔ１が０．０６〜０．７８、好ましくは０．０６〜０．６５に制御された反応層８が、セラミック素体６（第５のセラミック層１ｅ）と表面電極７との間に形成される。
【００９２】
そしてこの後、無電解めっき法等を使用して表面電極７上にＮｉ−Ｐ皮膜等の第１のめっき皮膜９及びＡｕ皮膜等の第２のめっき皮膜１０を順次形成し、これにより多層セラミック基板が作製される。
【００９３】
このように本実施の形態では、塩基度差ΔＢが、０．０２≦ΔＢ≦１．３３（好ましくは、０．０２≦ΔＢ≦０．５３）とされているので、無機酸化物とガラス成分との間で生じる過剰反応を阻止することができ、過剰反応に起因した基板割れが生じるのを回避することができる。
【００９４】
そして、このように過剰反応が生じることなく、第５のセラミック層１ｅ中のガラス成分と非ガラス質の無機酸化物が界面で反応することから、所望の反応層８を形成することができ、これにより接合強度の向上を図ることができる。
【００９５】
また、導電性ペースト中には、ガラス成分を意図的に添加せずに非ガラス質の無機酸化物を含有させているので、表面電極７の表面にガラス成分が浮き出すのを極力回避することができ、これにより良好なめっき付き性を確保することが可能となる。
【００９６】
また、反応層比率Ｔ２／Ｔ１が、０．０６〜０．７８（好ましくは、０．０６〜０．６５）であるので、過剰反応が阻止されて反応層８の厚みＴ２が過度に厚くなるのを回避することができ、表面電極７の表面にガラス成分が浮き出るのを効果的に防止することができる。そしてこれにより、めっき付き性の劣化を招くことなく十分な接合強度を有する多層セラミック基板を得ることができる。
【００９７】
また、導電性粉末を無機酸化物で被覆するので、無機酸化物を電極中に効果的に分散させることができ、これにより焼成時におけるガラス成分と無機酸化物との濡れ性が向上し、反応層８をより均一に生成させることが可能となる。
【００９８】
このように本実施の形態では、第５のセラミック層１ｅと表面電極７との間の接合強度やめっき付き性が良好で、基板割れ等の生じることのない高品質の多層セラミック基板を得ることができる。
【００９９】
ところで、上記実施の形態では、表面電極７を緻密に焼結させるために、第５のセラミック層１ｅからのガラス成分の供給が必要となる。そして、表面電極７と第５のセラミック層１ｅとの間では、通常は反応層８が形成されることから、表面電極７にはガラス成分が供給されると考えられる。
【０１００】
しかるに、図１の外部電極４ａのように、外部電極４ａの直下にビアホール５ｈが形成されているような場合は、ビアホール５ｈと表面電極７とが電気的に接続されることから、反応層８は形成されることはない。したがって、この場合、第５のセラミック層１ｅから表面電極７側にはガラス成分が供給されなくなり、このため表面電極７の緻密性低下を招くおそれがある。
【０１０１】
したがって、このような事態が生じるのを回避すべく、ガラス成分が電極表面に浮き上がらない程度に導電性ペーストにガラス成分を添加するのも好ましい。このように導電性ペーストにガラス成分を添加する場合、ガラス成分の添加量は、無機酸化物に対し、体積比率で０．１５〜０．４０が好ましい。ガラス成分の添加量が、無機酸化物に対し、体積比率で０．１５未満になると、ガラス成分の添加効果を発揮することができず、十分な電極緻密性向上を図ることができない。一方、ガラス成分の添加量が、無機酸化物に対し、体積比率で０．４０を超えると、ガラス成分の添加量が過剰となって電極にガラス成分が浮き上がってしまい、めっき付き性低下を招くおそれがある。
【０１０２】
このようなガラス成分としては、特に限定されるものではないが、軟化点が焼成最高温度に対して−２５０〜−１００℃の範囲（例えば、焼成最高温度９８０℃の場合、７３０〜８８０℃）を有するガラス成分が好ましく、例えば、Ｓｉ−Ｂ−Ａｌ系等を使用することができる。軟化点が過度に低いと、電極表面にガラスが浮き上がり易くなってめっき付き性が低下するおそれがある。一方、軟化点が過度に高いと、焼成中にガラスが軟化しないことから、電極膜内にガラス成分が残存し、却って電極緻密化の低下を招くおそれがある。
【０１０３】
また、このような導電性ペーストは、無機酸化物で被覆された導電性粉末に所定量のガラス成分を添加し、有機ビヒクル中で混練・分散させることにより容易に作製することができる。
【０１０４】
尚、本発明は上記実施の形態に限定されるものではない。上記実施の形態では、導電性粉末を無機酸化物で被覆しているが、無機酸化物を導電性粉末及び有機ビヒクル中に添加してもよい。ただし、この場合は、前記導電性粉末１００体積部に対し１．５〜３０体積部が好ましい。
【０１０５】
すなわち、無機酸化物の体積含有量が、導電性粉末１００体積部に対し、１．５体積部未満になると、無機酸化物の体積含有量が少なすぎて、ガラス成分との反応が促進されず十分な反応層８を形成することができない。一方、無機酸化物の体積含有量が導電性粉末１００体積部に対し、３０体積部を超えると無機酸化物の体積含有量が過剰となって焼結性の低下を招くおそれがある。
【０１０６】
さらに、この場合、めっき付き性を考慮すると、導電性粉末１００体積部に対し１．５〜５体積部が好ましい。無機酸化物の体積含有量が多くなると、ガラス成分と反応しやすくなって、ガラス成分が表面電極７の表面に移動し易くなり、実用的には殆ど影響がないものの、めっき付き性が若干低下するおそれがあるからである。
【０１０７】
また、導電性ペースト中にガラス成分を添加する場合も、無機酸化物及びガラス成分を導電性粉末に添加し、有機ビヒクル中で混練・分散させて導電性ペーストを作製してもよい。
【０１０８】
また、塩基度Ｂの算出方法も上記実施の形態に限定されるものではない。すなわち、本発明では、無機酸化物とガラス成分の両者の塩基度差ΔＢが重要なのであり、塩基度Ｂの算出方法によって特性が影響されるものではない。
【０１０９】
また、焼成条件によって焼成時に発生するガラス成分が変化する場合は、予めガラス成分の塩基度Ｂ２を測定しておき、該塩基度Ｂ２に応じた塩基度Ｂ１を有する非ガラス質の無機酸化物を添加して両者の塩基度差ΔＢを制御することにより、常に所望の反応層８を得ることが可能となる。
【０１１０】
次に、本発明の実施例を具体的に説明する。
【実施例１】
【０１１１】
〔導電性ペーストの作製〕
まず、平均粒径１．８μｍのＣｕ粒子と無機酸化物としてのＳｉＯ２、ＴｉＯ２、ＺｒＯ２、Ａｌ２Ｏ３を用意し、Ｃｕ粒子１００体積部に所定割合の無機酸化物を混合し、メカノケミカル法でＣｕ粒子を無機酸化物で被覆し、試料番号Ｂ〜ＦのＣｕ粉末を作製した。
【０１１２】
次に、重量平均分子量が５×１０４のエトセル樹脂、重量平均分子量が８×１０３のアルキド樹脂、及び有機溶剤としてのターピネオールを用意し、エトセル樹脂、アルキド樹脂、及びターピネオールの配合割合が体積比率で１５：５：８０となるようにエトセル樹脂及びアルキド樹脂をターピネオール中に溶解させ、これにより有機ビヒクルを作製した。
【０１１３】
次に、試料番号Ｂ〜ＦのＣｕ粉末と有機ビヒクルの配合割合が体積比率で３０：７０となるように調合し、三本ロールミルで混練し分散させ、これにより試料番号Ｂ〜Ｆの導電性ペーストを作製した。
【０１１４】
また、平均粒径１．８μｍのＣｕ粒子と無機酸化物としてのＡｌ２Ｏ３、ＭｇＯ、ＢａＯ、Ｎａ２Ｏを用意し、Ｃｕ粒子１００体積部に対し所定割合となるように無機酸化物を添加して有機ビヒクル中で混練・分散させ、これにより試料番号Ｇ〜Ｋの導電性ペーストを作製した。
【０１１５】
また、〔発明を実施するための形態〕の項で述べた方法で、各試料番号Ｂ〜Ｋの塩基度Ｂ１を求めた。
【０１１６】
表１は、試料番号Ｂ〜Ｋの各試料について、Ｃｕ粒子１００体積部に対する無機酸化物の体積部、及び無機酸化物の塩基度Ｂ１を示している。尚、試料番号Ａは無機酸化物を含まないＣｕ粒子単独の試料を示している。
【０１１７】
【表１】
0005641216.tif 000002
【０１１８】
〔評価試料の作製〕
ガラス成分としてのＢａＣＯ３、ＳｉＯ２、及びＡｌ２Ｏ３の含有量総計が９７重量％のセラミックグリーンシート（試料番号α）、及びガラス成分としてのＢａＣＯ３、ＳｉＯ２、及びＡｌ２Ｏ３の含有量総計が９３重量％のセラミックグリーンシート（試料番号β）をそれぞれ用意した。
【０１１９】
次に、図３に示すような評価試料を作製した。
【０１２０】
すなわち、試料番号α及びβのセラミックグリーンシートを、横Ｘ：１３ｍｍ、縦Ｙ：１３ｍｍ、厚みＺ：１ｍｍに切断し、前記導電性ペーストを使用し、セラミックグリーンシートの表面中央部に横ｘが２ｍｍ、縦ｙが２ｍｍの導電膜が形成されるようにスクリーン印刷した。次いで、Ｎ２−Ｈ２−Ｈ２Ｏガスで雰囲気調整した焼成炉で、最高温度９８０〜１０００℃で約２時間焼成し、焼結体を得た。次いで、この焼結体にＮｉ−Ｐめっき及びＡｕめっきを行なって導電部を被覆し、ＬＴＣＣ基板１１上に電極１２が形成された試料番号１〜２２の評価試料を作製した。
【０１２１】
次いで、試料番号α、βの各ＬＴＣＣ基板１１を透過型電子顕微鏡（ＴＥＭ）で観察し、非晶質部分を確認した。そして試料番号α、βの各塩基度Ｂ２を算出したところ、試料番号αが０．１１、試料番号βが０．１４であった。
【０１２２】
各評価試料について、接合強度、めっき付き性、基板割れ、反応層比率を測定し、評価した。
【０１２３】
ここで、接合強度は、島津製作所社製オートグラフＡＧＳ−５０Ｃを使用し、以下のようにして測定した。すなわち、電極１２上にリード線１３をはんだ付けし、２０ｍｍ／分の速度でリード線１３を矢印Ｆで示す上方向に引っ張り、外部電極１３がＬＴＣＣ基板１１から剥がれた時点の引張強度を測定し、この引張強度を接合強度とした。
【０１２４】
また、めっき付き性の評価は、リード線１３を電極１２にはんだ付けした直後の当該外部電極を観察して行った。はんだ不濡れが生じなかった試料を優（◎）はんだの不濡れ面積が２０％以下の試料を良（○）、はんだ不濡れが面積比で２０％を超えている場合、又は接合強度測定時の剥離面がＡｕ皮膜とはんだの界面で生じた試料を不良（×）と判断した。
【０１２５】
また、基板割れは、焼成後のＬＴＣＣ基板１１を観察し、電極１２に起因する割れが生じていないと認められた試料を良（○）、割れが生じていると認められた試料を不良（×）とした。
【０１２６】
反応層比率Ｔ２／Ｔ１は、以下のようにして算出した。
【０１２７】
すなわち、試料番号１〜２２の各試料を断面研磨した後、電極１２とＬＴＣＣ基板１１の界面をＳＥＭ（走査型電子顕微鏡）で観察し、ＷＤＸ（波長分散型Ｘ線分光）法を使用して電極厚みＴ１、及び反応層厚みT２を観察し、電極厚みＴ１に対する反応層厚みＴ２、すなわち反応層比率Ｔ２／Ｔ１を算出した。
【０１２８】
表２は試料番号１〜２２の各試料で使用した無機酸化物、ＬＴＣＣ基板、及び各測定結果を示している。
【０１２９】
【表２】
0005641216.tif 000003
【０１３０】
試料番号１、１２は、電極１２に無機酸化物を含有していない試料であり、この試料を評価基準とした。
【０１３１】
試料番号２は、塩基度差ΔＢが−０．１１であるため、試料番号１よりも接合強度が低下した。これは試料番号２では無機酸化物よりもガラス成分の方が酸素供与能力が大きく、無機酸化物がＬＴＣＣ基板１１中のガラス成分に引き付けられて反応層を形成することができず、このため接合強度の低下を招いたものと思われる。
【０１３２】
試料番号１３も、塩基度差ΔＢが−０．１４であり、試料番号２と同様の理由から試料番号１２に比べ接合強度が低下した。
【０１３３】
試料番号１４は、塩基度差ΔＢが−０．０２であり、この場合も無機酸化物の酸素供与能力が低く、反応層が形成されたものの反応層比率Ｔ２／Ｔ１は０．０３８と低く、接合強度を向上させることはできなかった。
【０１３４】
尚、試料番号２、１３、１４では、塩基度ΔＢが負値となったが、接合強度に大差がなく、この点からも効果的な反応層を形成できなかったことが分かった。
【０１３５】
試料番号１１、２２は、基板割れが生じ、特性を測定することができなかった。これは塩基度差ΔＢがそれぞれ２．５２、２．４９と大きく、無機酸化物がガラス成分を強く引き付けて過剰反応を起こしたものと思われる。
【０１３６】
これに対し、試料番号３〜１０、１５〜２１は、塩基度差ΔＢが０．０２〜１．３３と本発明範囲内であるので、試料番号１、１２に比べて高い接合強度を得ることができ、基板割れは生じず、めっき付き性も良好な結果が得られた。これはＬＴＣＣ基板１１に含有されるガラス成分よりも酸素供与能力の大きな無機酸化物が電極１２中に存在しており、流動性のあるガラス成分が、酸素供与能力の高い無機酸化物に引き付けられて移動することで、反応層比率Ｔ２／Ｔ１が０．０６８〜０．７７７の反応層を形成することができ、これにより高い接合強度が得られたものと考えられる。
【０１３７】
尚、試料番号８、１９は、無機酸化物の含有量が、Ｃｕ粒子１００体積部に対し、３０体積部と多いため、無機酸化物が電極１２中に占める割合が大きくなり、このため電極１２の表層面へのガラス成分の浮き出しが若干認められ、実用的には殆ど影響がないものの、めっき付き性に若干劣ることが分かった。
【０１３８】
また、試料番号１０、２１は、無機酸化物がガラス成分を引き付ける力が比較的大きいことから、ガラス成分と無機酸化物とが反応しやすく、このため電極１２の表層面にガラス成分が移動しやすくなって浮き出し易くなり、実用的には殆ど影響がないものの、めっき付き性に若干劣ることが分かった。
【０１３９】
図４は、本実施例における塩基度ΔＢと接合強度との関係を示す図である。
【０１４０】
この図４から明らかなように、塩基度差ΔＢが負値となった試料番号２、１３、１４は、電極１２中に無機酸化物を含んでいない試料番号１、１１に比べて接合強度が低下していることが分かる。
【０１４１】
これに対し塩基度ΔＢが正値となった本発明試料は、電極１２中に無機酸化物を含んでいない試料番号１、１１に比べ、いずれも接合強度が向上し、しかも塩基度差ΔＢが本発明範囲内であれば、塩基度差ΔＢが大きくなるほど、接合強度も大きくなることが分かる。
【実施例２】
【０１４２】
実施例１で作製した試料番号ＦのＣｕ粉末（Ｃｕ粒子の表面がＡｌ２Ｏ３で被覆されたＣｕ粉末）、有機ビヒクル、及びＳｉＯ２、Ｂ２Ｏ３、及びＡｌ２Ｏ３を含有したＳｉ−Ｂ−Ａｌ系ガラス成分を用意した。
【０１４３】
次いで、ガラス成分の添加量が、Ｃｕ粒子１００体積部に対し、表３に示すような割合となるように、Ｃｕ粉末にガラス成分を添加し、有機ビヒクル中で混練・分散させ、これにより試料番号３１〜３６の導電性ペーストを作製した。
【０１４４】
また、試料番号ＦのＣｕ粉末に代えて、無機酸化物を含まない試料番号ＡのＣｕ粒子を使用し、ガラス成分の添加量が、Ｃｕ粒子１００体積部に対し１１．８０体積部となるようにＣｕ粒子にガラス成分を添加し、有機ビヒクル中で混練・分散させ、これにより試料番号３７の導電性ペーストを作製した。
【０１４５】
そしてその後は、実施例１と同様の方法・手順で試料番号βのセラミックグリーンシートを使用し、ビアホール上に電極を形成した試料番号３１〜３７の評価試料を作製した。
【０１４６】
次いで、試料番号３１〜３７の各試料について、実施例１と同様の方法・手順で接合強度を測定し、めっき付き性を評価した。
【０１４７】
次いで、試料番号３１〜３７の各試料について、はんだのボイド発生率を測定し、電極緻密性を評価した。すなわち、ビアホール上に電極が形成されている場合、はんだのボイド発生率は、電極の緻密化に伴い低下することから、該ボイド発生率を測定し、電極緻密性を評価した。また、比較例として試料番号１７についてもボイド発生率を測定し、電極緻密性を評価した。
【０１４８】
具体的には、電極上にＳｎ−Ａｇ−Ｃｕ系のはんだボールを載置し、１７０〜３００℃に温度調整したリフロー炉を通過させてはんだを溶解させた。次いで、各試料を冷却した後、マイクロフォーカスＸ線装置を使用してはんだボール内のボイド発生の有無を観察した。
【０１４９】
ここで、ボイドの発生は、はんだボールの面積に対するボイドの面積が１／２以上であると観察された場合にボイドが発生していると判断した。そして、斯かるボイド発生率が１０％未満の試料を優（◎）、１０〜５０％の試料を良（○）、５０％を超えている試料を不可（×）として電極緻密性を評価した。
【０１５０】
表３は試料番号１７、及び試料番号３１〜３７の導電性ペーストの仕様、接合強度の測定結果、及び各評価結果を示している。
【０１５１】
尚、表３では、無機酸化物（Ａｌ２Ｏ３）のＣｕ粒子１００体積部に対する被覆量（体積部）をＶ１、ガラス成分のＣｕ粒子１００体積部に対する添加量（体積部）をＶ２とし、体積比率Ｖ２／Ｖ１を記載している。
【０１５２】
【表３】
0005641216.tif 000004
【０１５３】
試料番号３７は、ガラス成分を大量に含有しているため電極緻密性は高いが、無機酸化物を含有していないため、接合強度が１２．０Ｎと低く、また電極表面にガラス成分が浮き上がり、このためめっき付き性が低下した。
【０１５４】
試料番号３２〜３５は、体積比率Ｖ２／Ｖ１が０．１５〜０．４０であり、導電性ペースト中には適度のガラス成分が添加されているので、ガラス成分を含まない試料番号１７に比べ電極緻密性が向上した。
【０１５５】
また、試料番号３１は、導電性ペースト中にはガラス成分が添加されているが、その添加量が少なく、体積比率Ｖ２／Ｖ１が０．１１と小さいため、ガラス成分の添加効果を十分に発揮できないことが分かった。
【０１５６】
一方、試料番号３６は、ガラス成分の添加量が多く、体積比率Ｖ１／Ｖ２が０．５０と大きいため、電極表面にガラスが浮き上がり、電極緻密性が低下すると共に、めっき付き性や接合強度も低下傾向にあることが分かった。
【０１５７】
以上より、導電性ペースト中にガラス成分を添加する場合は、ガラス成分の添加量は、無機酸化物に対し、体積比率で０．１５〜０．４０が好ましいことが確認された。
【産業上の利用可能性】
【０１５８】
基板割れ等を招くこともなく、良好なめっき付き性を確保し、かつ電極とセラミック層との接合強度を向上させることができ、ＬＴＣＣ基板を使用した多層セラミック基板に好適である。
【符号の説明】
【０１５９】
１ａ〜１ｅ  第１〜第５のセラミック層
６  セラミック素体
７  表面電極
８  反応層
９  第１のめっき皮膜
１０  第２のめっき皮膜
【図１】
0005641216.tif 000005
【図２】
0005641216.tif 000006
【図３】
0005641216.tif 000007
【図４】
0005641216.tif 000008